(57)【要約】本発明は、ねじれＡ板リターダーと偏光子を含む光学フィルムの組合せ、該組合せのディスプレイおよび光学素子における使用、および該組合せを含むディスプレイ、に関する。
2004524568.tif 000002
【特許請求の範囲】
【請求項１】
少なくとも１つのねじれＡ板リターダーおよび少なくとも１つの偏光子を含む光学フィルムの組合せ。
【請求項２】
偏光子が円偏光子であることを特徴とする、請求項１に記載の組合せ。
【請求項３】
偏光子が広帯域反射偏光子であることを特徴とする、請求項２に記載の組合せ。
【請求項４】
ねじれＡ板が、偏光子を通過したかまたは偏光子により反射された実質的な円偏光を、実質的な直線偏光に変換することを特徴とする、請求項２または３に記載の組合せ。
【請求項５】
偏光子が直線偏光子であることを特徴とする、請求項１に記載の組合せ。
【請求項６】
ねじれＡ板が、偏光子を通過したかまたは偏光子により反射された実質的な直線偏光を、実質的な円偏光に変換することを特徴とする、請求項５に記載の組合せ。
【請求項７】
ねじれＡ板リターダーのねじれ角φが２０°から４００°の範囲にあることを特徴とする、請求項１から６のいずれかに記載の組合せ。
【請求項８】
ねじれＡ板の厚さｄが０．５から２．５μｍの範囲にあることを特徴とする、請求項１から７のいずれかに記載の組合せ。
【請求項９】
ねじれＡ板の光学的リタデーションが６から３００ｎｍの範囲にあることを特徴とする、請求項１から８のいずれかに記載の組合せ。
【請求項１０】
ねじれＡ板が、らせん状のねじれ構造および平面配向を有する直線または架橋重合キラル液晶材料を含むことを特徴とする、請求項１から９のいずれかに記載の組合せ。
【請求項１１】
請求項１から１０のいずれかに記載の組合せの使用であって、偏光子、補償板、ビームスプリッタ、カラーフィルター、投影システムもしくは液晶ディスプレイなどの電気光学的ディスプレイなどの能動的なまたは受動的な光学素子において、また有機発光ダイオード（ＯＬＥＤ）もしくは陰極線管ディスプレイ（ＣＲＴ）などにおける、ディスプレイ用または他の用途のための光強化もしくは反射防止フィルムとしての前記使用。
【請求項１２】
液晶ディスプレイであって、以下の成分、
‐互いに対向する表面を有する二つの透明基板と、該二つの透明基板のうち少なくとも一つの基盤の内側に設けられており、随意に配向層に重ね合わされる電極層と、該二つの透明基板の間に存在する液晶媒体によって形成される液晶セル、
‐液晶セルを挟み込む第一および第二直線偏光子、
‐液晶セルから離れる方向を向いている第二直線偏光子の側面に位置する、光源または反射層、
‐第二直線偏光子と光源または反射層の間に備えられている、少なくとも一つの広帯域反射偏光子、
‐広帯域反射偏光子と第二直線偏光子の間に備えられている、請求項１から１０のいずれかに記載の少なくとも一つのねじれＡ板リターダー、
‐随意的に広帯域反射偏光子とねじれＡ板の間に備えられている、少なくとも一つのＣ板リターダー、
‐随意的に上述の成分それぞれの片側または両側に隣接して備えることができる、一つまたは二以上のさらなる光学的リタデーションフィルムもしくは層、または光学的補償フィルムもしくは層、
を含み、上述の成分を分離、積み重ね、互いの上部への組み込み、互いの上部への塗布または接着層を用いて連結することが可能な、前記液晶ディスプレイ。
【請求項１３】
液晶ディスプレイであって、以下の成分、
‐直線偏光子、
‐互いに対向する表面を有する二つの透明基板、該二つの透明基板のうち少なくとも一つの基盤の内側に設けられ、随意に配向層に重ね合わされる電極層、および該二つの透明基板の間に存在する液晶媒体によって形成される液晶セル、
‐直線偏光子と液晶セルの間に備えられている、請求項１から１０のいずれかに記載の少なくとも一つのねじれＡ板リターダー、
‐直線偏光子から離れる方向を向いている、液晶セルの側面に位置する、反射層、
を含み、上述の成分を分離、積み重ね、互いの上部への組み込み、互いの上部への塗布または接着層を用いて連結することが可能な、前記液晶ディスプレイ。
【請求項１４】
請求項５から１０のいずれかに記載のねじれＡ板と直線偏光子の組合せを含む、反射防止フィルム。
【請求項１５】
請求項１４に記載の反射防止フィルムを含む、ＬＣ、ＯＬＥＤまたはＣＲＴディスプレイなどのディスプレイデバイス。
【発明の詳細な説明】
【技術分野】
【０００１】
本発明は、ねじれＡ板リターダー（twisted A-plate retarder）および偏光子を含む光学フィルムの組合せ、ディスプレイおよび光学素子における該組合せの使用、ならびにそのような組合せを含むディスプレイ、に関する。
【背景技術】
【０００２】
従来技術分野においては、４分の１波長光学的リターダーまたはフィルム（ＱＷＦ）を直線偏光子と組み合わせて用いると、該偏光子を通過して直線偏光された光が円偏光に変換される事は知られている。代替的に、ＱＷＦを円偏光子と組み合わせて用いる場合には、該偏光子を通過した、または偏光子で反射された円偏光が直線偏光に変換される。
【０００３】
ＱＷＦは特に、広い波長範囲で一方回りの円偏光を反射し、同じ波長帯で逆回りの円偏光を透過する広帯域コレステリック偏光子（broadband cholesteric polarizer）と組み合わせて用いると有用である。
【０００４】
ＱＷＦには通常、例えばポリビニルアルコール（ＰＶＡ）またはポリカーボネート（ＰＣ）などの延伸ポリマーフィルムが用いられる。
【０００５】
ＱＷＦと広帯域コレステリック偏光子の組合せは、例えばEP 0 606 940、 WO 96/02016、 WO 97/35219およびEP 0 982 605などに開示されている。例えばEP 0 606 940およびWO 96/02016には、広帯域コレステリック偏光子と等方性ポリマー延伸フィルムを含むＱＷＦからなる直線偏光子が開示されている。広帯域コレステリック偏光子を通過した円偏光は前記ＱＷＦにより直線偏光に変換される。ＱＷＦと広帯域コレステリック偏光子の組合せは、これら文書に記載されているように、ディスプレイ用の標準吸収偏光子および／または光強化フィルム（light enhancement film）の代替品として適している。
【０００６】
しかしながら上記のような延伸ポリマーフィルムを含む従来技術のＱＷＦは、中程度の光学的異方性を示すにすぎない。従って、所望の純リタデーション（net retardation）、すなわち所望の値の複屈折率とフィルム厚さの積を達成するには、フィルムが厚いことが必要となり、特に平らなパネルディスプレイに用いる場合に不利である。さらに、例えばEP 0 606 940またはWO 96/02016に記載されているような広帯域コレステリック偏光子およびＱＷＦを含む液晶ディスプレイを視角を増加させて見る場合、輝度やコントラスト比などの光学的性質が劣化する。
【０００７】
従って、本発明の目的の一つは、直線偏光子または円偏光子、特に広帯域反射偏光子と組合せて用いる、従来技術のフィルムの欠点を有しない光学的ＱＷＦリターダーを提供することである。
【０００８】
WO 98/04651には、広帯域コレステリック偏光子と平面配向の重合液晶（ＬＣ）材料を含むＱＷＦリターダーの組合せを開示されている。WO 98/12584には傾斜配向の重合ＬＣ材料を含むＱＷＦリターダーを開示されている。これらのフィルムは、延伸プラスチックフィルムに比べて改善された性質を与え、より薄いフィルム厚さを可能にしている。しかしながら、これらは、これらの光軸が固定された配向のため、大量生産には不利である。
【０００９】
したがって、大量生産のためには、ＱＷＦをロール単位で補償板や偏光子などの他の光学フィルムへ積層することが望ましい。しかしながらいくつかの用途においては、ＱＷＦの光軸と隣接する光学フィルムの光軸が平行でなく、ある角度にねじれた関係であることが要求される。この場合、ロール単位でのフィルムの被覆または積層は不可能であり、その代わりに、一片（ピース）単位でＱＷＦを隣接する光学フィルムへ積層することが必要となる。これはさらに複雑な工程であり、特に光学フィルムの一片をある角度に切断する必要がある場合、例えば、隣接する光学フィルムの光軸同士が平行でも直角でもなく、フィルム面内で斜角の関係をとっている場合、より多くの時間と材料が必要となる。重合ＬＣ材料を含む光学フィルムの場合、代替的に、光軸をフィルム面内で斜角に整列させるために、特別のラビング技術を用いねばならない。
【００１０】
従って、本発明の他の目的は、偏光子および／または補償板など他の光学フィルムと組み合わせて用いるのに適し、製造が簡単で特に大量生産に適する光学的リターダーを提供することである。
【００１１】
発明者らは、例えばコレステリックＬＣ材料などの、ねじれ構造（twisted structure）および平面配向を有するメソゲン性材料またはＬＣ材料を含むリタデーションフィルムを提供することにより、この目的が達成できることを見出した。以下ではかかるフィルムを、単にねじれＡ板（twisted A-plate）と呼ぶ。
【００１２】
本発明によるねじれＡ板フィルムにおいては、メソゲン性材料またはＬＣ材料に含まれるメソゲン（mesogen）またはＬＣ分子は、フィルム面に実質的に平行に配向され、分子の長軸が分子の副層内である好ましい方向に配向し、さらに異なる分子副層内におけるこの好ましい配向方向が、らせん軸の回りに一定角度φねじれるように配向される。正の複屈折率を有する光学的に一軸性のＬＣ材料の場合、ＬＣ分子の好ましい配向方向は各副層の光軸に対応する。このように、本発明によるねじれＡ板は、方向の異なる光軸を有する複数の分子副層を含む。
【００１３】
本発明によるねじれＡ板は、整列方向が任意の角度に設定でき、光学的リタデーションがねじれとフィルム厚さによって決定するという製造上の利点を有する。これにより、光軸の非平行な整列が必要とされる他の光学フィルムに対し、一片単位の積層ではなくロール単位の被覆が可能となる。
【００１４】
ねじれ構造を有する光学フィルムは従来技術分野で知られており、例えばEP 0 423 881、 EP 0 576 931および US 5,243,451などにおいて、ＴＮおよびＳＴＮディスプレイ用の補償板として用いることが示唆されてきた。これらの文書に記載されている光学フィルムは、例えばネマチックポリマーなどの、ディスプレイセルにおけるＬＣ媒体と同じ範囲の補償すべきねじれ角（すなわち、ＴＮセルに対して約９０°からＳＴＮセルに対して２７０°の範囲）を有するねじれネマチックＬＣ材料を含む。GB 2,315,072には、らせん状にねじれた配向を持ち、フィルムがＵＶ円偏光を反射するように該らせんピッチが選定されている重合コレステリックＬＣ材料を含む光学フィルムと、該光学フィルムのＵＶ円偏光子としての使用を開示されている。しかしながら前記文書では、ねじれリタデーションフィルムをＱＷＦとして、円偏光子または直線偏光子と組み合わせて用いることは示唆されていない。
【００１５】
発明の概要
本発明の目的の一つは、少なくとも一つのねじれＡ板リターダーおよび少なくとも一つの偏光子を含む光学フィルムの組合せである。
【００１６】
本発明の他の目的は、能動的なまたは受動的な光学素子において、特に液晶ディスプレイ、有機発光ダイオード（ＯＬＥＤ）、もしくはブラウン管（ＣＲＴ）ディスプレイなどのディスプレイにおいて、また特に、ディスプレイまたは他の用途のための光強化フィルムもしくは反射防止フィルムとして、少なくとも一つのねじれＡ板リターダーおよび少なくとも一つの偏光子を含む光学フィルムの組合せの使用である。
【００１７】
本発明の他の目的は、少なくとも一つのねじれＡ板リターダーおよび少なくとも一つの偏光子を含む光学フィルムの組合せを含む、液晶ディスプレイである。
【００１８】
用語の定義
本出願における光学的偏光、補償もしくはリタデーション層、フィルムまたは板に関し、本出願を通して用いられる以下の用語の定義が与えられる。
【００１９】
本出願で用いられる用語「フィルム」は、いくらか顕著な機械的安定性と可撓性を示す自己支持性、すなわち独立のフィルム、ならびに支持基板上または二つの基板の間の被覆または層を含む。
【００２０】
用語「液晶もしくはメソゲン性材料」または「液晶もしくはメソゲン性化合物」は、一つまたは二つ以上の棒状、板状、または円盤状のメソゲン性基、すなわち、液晶相の挙動を誘発する能力を有する基、を含む材料または化合物を示す。メソゲン性基を含む化合物または材料は、必ずしもそれら自体が液晶相を示す必要はない。また、他の化合物と混合した場合にのみ、あるいは、メソゲン性化合物もしくは材料またはこれらの混合物が重合された場合に、液晶相の挙動を示すことが可能である。
【００２１】
以下簡略化のために、用語「液晶材料」は、液晶材料およびメソゲン性材料の両方について用い、用語「メソゲン」は、材料のメソゲン性基について用いる。
【００２２】
用語「４分の１波長フィルム」または「４分の１波長フォイル」（ＱＷＦ）は、実質的に、ある奇数に入射光波長の０．２５倍をかけた数値の光学的純リタデーションを有するリタデーションフィルムを意味する。これはまた、例えば「４分の３」または「４分の５」波長フィルムも含む。
【００２３】
用語「平面構造」または「平面配向」は、フィルムの光軸がフィルム面に対して実質的に平行であることを意味する。この定義はまた、光軸がフィルム面に対して僅かに傾いているフィルムであって、フィルム全体での平均傾斜角（tilt angle）が１°以内であり、光軸がフィルム面に対して正確に平行であるフィルム（すなわち、フィルム面に対して傾斜角ゼロ）と同じ光学的性質を示すフィルムも含む。
【００２４】
用語「らせんねじれ構造（helically twisted structure）」は、メソゲンがその主分子軸が分子副層内において好ましい方向となるように配向しており、さらに、複数の異なる分子副層における該好ましい配向方向がらせん軸の回りに一定角度φねじれるように配向している、一つまたは二つ以上の液晶材料層を含むフィルムに関する。用語「平面配向を有するらせんねじれ構造」は、上記のらせんねじれ構造を有するフィルムであって、らせん軸がフィルム面に対して実質的に直角である、すなわち、らせん軸が該フィルムの法線に対して平行であるフィルムを意味する。この定義はまた、らせん軸がフィルムの法線に対して最大２°まで傾斜している配向も含む。
【００２５】
用語「ホメオトロピック（垂直）構造」または「ホメオトロピック配向」は、フィルムの光軸がフィルム面に対して実質的に直角であること、すなわち、フィルムの法線に対して実質的に平行であることを意味する。この定義はまた、光軸がフィルムの法線に対して最大２°までわずかに傾斜しており、光軸がフィルム法線に対して正確に平行（すなわち、傾斜なし）であるフィルムと同じ光学的性質を示すフィルムも含む。
【００２６】
均一配向を有する単軸性の正の複屈折率の液晶材料を含む平面光学フィルムおよびホメオトロピック光学フィルムにおいては、本発明全体を通して言及されているフィルムの光軸は、前記液晶材料のメソゲンの好ましい配向方向によって与えられる。
【００２７】
用語「Ａ板」は、単軸性の複屈折材料の層であって、その特別軸（extraordinary axis）が該層の面に平行であり、その通常軸（ordinary axis）（「ａ軸」とも呼ぶ）が該層の面に直角（すなわち、正常の入射光に対して平行な方向）である、前記層を利用した光学的リターダーを意味する。
【００２８】
用語「Ｃ板」は、単軸性の複屈折材料の層であって、その特別軸（「ｃ軸」とも呼ぶ）が該層の面に直角（すなわち、正常の入射光に対して平行な方向）である、前記層を利用した光学的リターダーを意味する。
【００２９】
Ａ板リターダーおよびＣ板リターダーはまたUS5,619,352にも記載されており、その開示内容の全体は参照により本明細書に組み込まれる。
【００３０】
本発明全体を通し、正の複屈折率を有する光学的に単軸性の複屈折材料を含むＡ板またはＣ板は、「＋Ａ／Ｃ板」または「正Ａ／Ｃ板」とも呼ぶ。負の複屈折率を有する光学的に単軸性の複屈折材料のフィルムを含むＡ板またはＣ板は、「−Ａ／Ｃ板」または「負Ａ／Ｃ板」とも呼ぶ。
【００３１】
平面配向の液晶材料のフィルムまたはかかるフィルムと同様の光学的性質を有するフィルムを含むＡ板を「平面Ａ板（planar A-plate）」とも呼ぶ。らせんねじれ構造と平面配向を有する液晶材料のフィルム、またはかかるフィルムと同様の光学的性質を有するフィルムを含むＡ板を「ねじれＡ板」とも呼ぶ。
【００３２】
発明の詳細な説明
上記のように、本発明によるねじれＡ板は、整列方向を任意の角度にも設定でき、リタデーションがフィルムのねじれおよび厚さにより決定できるという製造上の利点を有する。これにより、光軸の非平行な整列が要求される場合に、他の光学フィルムへの一片単位の積層でなくロール単位の被覆が可能となる。
【００３３】
これは、図１ａおよび１ｂに例示される。図１ａは、偏光方向が矢印１２で示される直線偏光子１１を含む従来技術の組合せを示す。該組合せはさらに、重合ネマチックＬＣ材料であって、該ＬＣ分子が好ましい方向１４に整列し、その角度がＱＷＦシート１３の端および直線偏光子１１の偏光角に対して、例えば、４５°の斜角を形成している前記ＬＣ材料を含む、従来技術のねじれのないＱＷＦシート１３を含む。図１ｂは、直線偏光子１１と重合コレステリックＬＣ材料を含む本発明によるねじれＡ板ＱＷＦのシート１５の組合せを示し、該ＬＣ材料においては異なる分子副層におけるＬＣ分子の好ましい方向１６が該ＱＷＦ平面に対して垂直軸の周りに９０°にねじれている。この９０°のねじれ角のために、ＱＷＦシート１５は偏光子１１に対し任意の角度で積層可能であり、ねじれがないＱＷＦフィルムと同様の性能を維持しながら、例えば図１ｂに示すようにＱＷＦシートの端を偏光子の端に対し平行に整列させることができる。
【００３４】
図１ｂに示す組合せにおいては、ねじれＡ板１５は偏光子１１に対面する側において、ＬＣ分子の好ましい方向１６が偏光子１１の偏光軸１２と平行になるように配置されている。しかしながらねじれＡ板ＱＷＦは、その反対側を偏光子に対面するよう配置することも可能である。
【００３５】
一般に、本発明による光学フィルムの組合せにおいては、ねじれＡ板はそのどちらの側を偏光子に対面するように配置してもよい。
【００３６】
本発明によるねじれＡ板のねじれ角φは好ましくは１５から４００°、特に好ましくは２０から３４０°の範囲である。
【００３７】
ねじれＡ板のねじれ角φはまた、ＬＣ材料のらせんピッチｐおよびねじれＡ板の厚さｄを用いて、次の式で表すこともできる。
φ= 360・d/p
【００３８】
ねじれＡ板のらせんピッチｐは、好ましくは１から２０ μｍ、特に好ましくは１．５から５ μｍの範囲である。
【００３９】
ねじれＡ板の厚さｄは、各場合において独立して、好ましくは０．１から１０μｍ、特に好ましくは０．２から７μｍ、最も好ましくは０．５から２．５μｍの範囲である。いくつかの用途においては２から１５μｍの範囲のフィルム厚さもまた好適である。
【００４０】
特に好ましい態様においては、ねじれＡ板は、例えばねじれネマチックまたはコレステリックＬＣ材料、非常に好ましくは重合ＬＣ材料などのキラルＬＣ材料を含む。
【００４１】
EP 0 423 881、EP 0 576 931またはUS 5,243,451に記載されているように、例えばねじれネマチックポリマーフィルムなどを用いることも可能である。
【００４２】
非重合ＬＣ材料の層をねじれＡ板として用いることも可能である。例えば、二つの透明基板の間に設けられ、平面ねじれ配向を示すネマチック液晶混合物であって、ねじれが標準型ＴＮセルの場合のように前記基板のＬＣ分子の異なる配向により誘発されるか、またはねじれがネマチック材料に添加された一つまたは二つ以上のキラル成分（添加物）によりもたらされたものである、前記ネマチック液晶混合物を用いることも可能である。代替的に、コレステリックＬＣ混合物を用いることもできる。
【００４３】
好ましい態様は、ねじれＡ板であって、
−ねじれＡ板のらせんねじれ角φが２０°から３４０°の範囲であり、
−ねじれＡ板のらせんピッチｐが１から５ｍｍの範囲であり、
−ねじれＡ板の厚さｄが０．１から１０ μｍの範囲であり、好ましくは０．５から５ μｍの範囲であり、最も好ましくは０．８から１．５ μｍの範囲であり、
−ねじれＡ板の光学的リタデーションが６から３００ｎｍの範囲であり、
−ねじれＡ板が平面配向を有し、直線もしくは架橋重合ＬＣ材料、好ましくは、キラル・ネマチック（コレステリック）またはキラル・スメクティックＬＣ材料を含む、前記ねじれＡ板に関する。
【００４４】
例えば直線偏光子または円偏光子などの偏光子と組み合せて用いた場合、ねじれＡ板は、好ましくは、ほぼ、ある奇数に、偏光子を通過または偏光子により反射された入射光波長の０．２５倍をかけた数値の純リタデーションを有し、そのためＱＷＦとして作用する。
【００４５】
ねじれＡ板は例えば、円偏光子を形成するために、直線偏光子と組み合せてＱＷＦとして用いることができる。かかる組合せは、上記製造上の利点に加えて、従来技術のＱＷＦを含む組合せに比べ、軸外輝度と色ずれについて改善をもたらす。そのような組合せはまた、例えばＬＣ、ＯＬＥＤもしくはＣＲＴディスプレイまたは他の用途のための反射防止フィルムとして特に有用である。
【００４６】
代替的に、ねじれＡ板は円偏光子と組み合わせて、例えば、入射光の強度の５０％を一方回りの円偏光として反射し、残りの５０％を逆回りの円偏光として通過させるコレステリック反射偏光子などのＱＷＦとして用いることができる。円反射偏光子は例えば、特定波長または狭い波長帯域の光を反射するノッチ偏光子（notch polarizer）、または帯域幅が、例えば１００ｎｍ以上の広帯域の波長を反射する広帯域偏光子などである。円偏光子が広帯域反射偏光子の場合、前記組合せは、例えばEP 0 606 940に記載されているディスプレイ用の光強化フィルムまたは直線偏光子などとして用いることができる。代替的に、円偏光子が狭帯域偏光子またはノッチ偏光子の場合、前記組合せは偏光フィルターまたはカラーフィルターとして用いることができる。
【００４７】
例えばねじれＡ板と広帯域反射偏光子の組合せは、従来技術のＱＷＦを含む組合せに比べて同等または改善された光学的性能を示しながら、上に記した製造上の利点を有する。
【００４８】
上記偏光子との組合せに加えて、本発明によるねじれＡ板リターダーはまた、例えば液晶ディスプレイの視角補償フィルムもしくは色消し（achromatic）ＱＷＦまたは他の用途などに、個別の成分として用いることもできる。本明細書に記載される単一のねじれＡ板とその使用は、本発明の他の目的である。
【００４９】
本発明の好ましい態様は、ねじれＡ板と偏光子の組合せであって、
‐偏光子が直線偏光子であるもの、
‐直線偏光子が、平面配向を有する直線または架橋重合ＬＣ材料、好ましくはネマチックＬＣ材料を含むもの、
‐ねじれＡ板が、偏光子を通過したか、または前記偏光子により反射された実質的な直線偏光を、実質的な円偏光に変換するもの、
【００５０】
‐ねじれＡ板が、直線偏光子を通過した波長の約ｘ／４倍の純リタデーションを有するＱＷＦリターダーであって、ｘが≧１の奇数、好ましくは１、３または５であり、
‐偏光子が円偏光子であるもの、
‐円偏光子が、平面配向を有する直線または架橋重合キラルＬＣ材料、好ましくはコレステリックまたはキラル・スメクティック材料を含むもの、
‐円偏光子が、反射帯域が好ましくは少なくとも１００ｎｍ、特に好ましくは少なくとも２００ｎｍ、より特に好ましくは少なくとも２８０ｎｍの、広帯域反射偏光子であり、
【００５１】
‐ねじれＡ板が、偏光子を通過したかまたは前記偏光子により反射された実質的な円偏光を、実質的な直線偏光に変換するもの、
‐ねじれＡ板が、円偏光子により反射された中央波長の約ｘ／４倍の純リタデーションを有するＱＷＦリターダーであって、ｘが≧１の奇数、好ましくは１、３または５であり、
‐広帯域反射偏光子が、前記偏光子の平面に垂直な方向にピッチ勾配を有し、最小ピッチが一つの面（青端）で最大ピッチが逆の面（赤端）にあるもの、
【００５２】
‐ねじれＡ板が、広帯域反射偏光子の青端側に位置するもの、
‐ねじれＡ板が、広帯域反射偏光子の赤端側に位置するもの、
‐組合せがさらに、例えば＋Ｃ板リターダーまたは−Ｃ板リターダー、好ましくは＋Ｃ板リターダーなど、少なくとも一つのＣ板リターダーを含むもの、
‐Ｃ板リターダーが、ホメオトロピック配向を有する少なくとも一層の重合ＬＣ材料、好ましくはネマチックまたはスメクティックＬＣ材料、特にネマチックまたはスメクティックＡＬＣ材料を含むものである、
前記ねじれＡ板と偏光子の組合せに関する。
【００５３】
＋Ｃ板リターダーは、例えばWO 98/00475に記載されているように、好ましくはホメオトロピック配向を有する重合ＬＣ材料を含むフィルムであり、その開示全体は、参照により本明細書に組み込まれる。
【００５４】
−Ｃ板リターダーは、例えばWO 01-20394、GB 2,315,072に記載されているように、好ましくはねじれ角が３６０°より大であり、ピッチｐが２５０ｎｍ以下の、ＵＶ光線を反射する高度のねじれＡ板であり、その開示全体は、参照により本明細書に組み込まれる。
【００５５】
本発明の好ましい態様は、液晶ディスプレイであって、
‐互いに反対方向を向く面を持つ２つの透明基板と、該２つの透明基板の少なくとも一つの基板の内側に備えられ、随意に、配向層に積層される電極層と、該２つの透明基板の間に存在する液晶媒体によって形成される液晶セル、
‐液晶セルを挟み込んでいる第一および第二直線偏光子、
‐液晶セルから離れる方向を向いている、第二直線偏光子の側面の光源または反射層、
【００５６】
‐第二直線偏光子と前記光源または反射層の間に備えられた、少なくとも一つの広帯域反射偏光子、
‐広帯域反射偏光子に隣接し、好ましくは広帯域反射偏光子と第二直線偏光子の間に備えられた、少なくとも一つの本発明によるねじれＡ板、
‐随意的にねじれＡ板に隣接し、好ましくは前記ねじれＡ板と広帯域反射偏光子の間に備えられたＣ板リターダー、好ましくは正Ｃ板リターダー、
‐随意的に上記各素子の片側または両側に隣接して備えることのできる、より好ましくは液晶セルと第一直線偏光子の間、または液晶セルと第二直線偏光子の間、あるいはねじれＡ板および／または広帯域反射偏光子の、片側または両側に隣接して備えることのできる、一つまたは二つ以上の光学的リターダーフィルムもしくは層、または光学的補償フィルムもしくは層、
を含む、前記液晶ディスプレイであって、さらに、
【００５７】
上記の素子を、分離、積み重ね、互いの上部への組み込み、または接着層を用いて連結することが可能であり、またこれら組立て方法の任意の組合せも可能である、
前記液晶ディスプレイに関する。
【００５８】
本発明のＬＣディスプレイの光源としては、好ましくは、例えばサイドライトまたは蛇行タイプバックライトなどの、液晶ディスプレイ用標準バックライトを用いることができる。これらのバックライトは典型的には、ランプ、反射板、光導体（light guide）および随意の拡散器（diffuser）を含む。
【００５９】
電気光源の代替として例えば金属層などの、ディスプレイ外部で生成された光を反射する反射板を利用した、本発明による組合せは、バックライトディスプレイの代わりに、反射ディスプレイにも適用可能である。本発明の組合せは、反射ディスプレイ用の延伸フィルムの代替品として特に好適であり、製造コストの低下という利点を提供する。
【００６０】
このように、他の好ましい態様は、反射液晶ディスプレイであって、
‐直線偏光子、
‐互いに反対方向を向く面を持つ２つの透明基板と、該２つの透明基板の少なくとも一つの基板の内側に備えられ、随意に、配向層に積層される電極層と、該２つの透明基板の間に存在する液晶媒体によって形成される液晶セル、
‐直線偏光子に隣接し、好ましくは直線偏光子と液晶セルの間に備えられた、少なくとも一つの本発明によるねじれＡ板リターダー、
‐直線偏光子から離れる方向を向いている、液晶セルの側面の反射層、
【００６１】
‐随意的にねじれＡ板に隣接し、好ましくはねじれＡ板と広帯域反射偏光子の間に備えられた、Ｃ板リターダー、好ましくは正Ｃ板リターダー、
‐随意的に上記各素子の片側または両側に隣接して備えることのできる、より好ましくは液晶セルと第一直線偏光子の間、または液晶セルと第二直線偏光子の間、あるいは、ねじれＡ板および／または広帯域反射偏光子の、片側または両側に隣接して備えることのできる、一つまたは二つ以上の光学的リタデーションフィルムもしくは層、または光学的補償フィルムもしくは層、
を含む、前記反射液晶ディスプレイであって、さらに、
上記の素子を、分離、積み重ね、互いの上部への組み込み、または接着層を用いて連結することが可能で、またこれら組立て方法の任意の組合せにおいても可能である、
前記反射液晶ディスプレイに関する。
【００６２】
本発明による、光学フィルムの組合せまたはディスプレイにおける直線偏光子としては、商業的に入手可能な標準タイプの偏光子を用いることができる。本発明の好ましい態様においては、直線偏光子は低コントラスト偏光子である。本発明の他の好ましい態様においては、直線偏光子は染色偏光子（dyed polarizer）などの２色偏光子（dichroic polarizer）である。
【００６３】
液晶セル、個々のリターダー、および直線偏光子などの、本発明による光学フィルムの組合せまたはディスプレイにおける個々の光学成分は、分離すること、または他の成分に積層することができる。それらは、積み重ね、互いの上部への組み込み、例えば接着層などを用いて連結することができる。フィルムの液晶材料は、基板として用いる隣接したフィルムを直接被覆することにより、２層または３層以上のフィルムの積み重ねを製造することも可能である。
【００６４】
本発明による光学フィルムの組合せおよび／またはディスプレイ装置は、さらに、ねじれ構造、ホメオトロピック構造、平面構造、傾斜構造または斜角をなす構造（splayed structure）を有する偏光子もしくは補償フィルムもしくはリタデーションフィルムなどの、一つまたは二つ以上の光学層または光学フィルムを含んでもよい。傾斜構造または斜角をなす構造を有するリタデーションおよび補償フィルムは、例えばUS 5,619,352、 WO 97/44409、 WO 97/44702、 WO 97/44703およびWO 98/12854に記載されている。ホメオトロピック補償板は、例えばWO 97/00475に記載されている。平面リターダーは、例えばWO 98/04651に記載されている。これら文書の開示の全体は、参照によって本明細書に組み込まれる。特に好ましいのは、重合ＬＣ材料を含む光学フィルムである。
【００６５】
本発明による光学フィルムの組合せおよび／またはディスプレイデバイスはさらに、個々の光学成分に備えられている一つまたは二つ以上の接着層を含むことができる。
【００６６】
ねじれＡ板のＬＣ材料が高い接着性を有するＬＣポリマーである場合、個別の接着層は省略されることもある。高い接着性を有するポリマーは、例えば液晶ポリエポキシド類である。さらに、直線ＬＣポリマーまたは低い架橋度の架橋ＬＣポリマーは、高い架橋度のポリマーに比較して高い接着性を示す。前記の高接着性ポリマーは従って、特定の用途、特に、さらなる接着層に許容しない場合に好まれる。
【００６７】
本発明の組合せはまた、上記の個々の光学成分の表面に備えられた一つまたは二つ以上の保護層を含むこともできる。
【００６８】
本発明によるねじれＡ板と偏光子の組合わせは、偏光子、補償板、ビーム・スプリッタ、カラーフィルター、投影システムまたは電気光学的ディスプレイなどの能動的なまたは受動的な光学素子として、特に、ディスプレイまたはその他の用途において光強化フィルムもしくは反射防止フィルムとして用いることができる。例えば前記組合せは、液晶ディスプレイ、特にＴＮ、ＳＴＮまたはＡＭＤ−ＴＮディスプレイなどのねじれネマチックモードの液晶ディスプレイ、ＩＰＳモードの液晶ディスプレイ、例えばＥＣＢ、ＣＳＨ、ＶＡＮまたはＶＡＣディスプレイなどの垂直整列モードの液晶ディスプレイ、例えばＯＣＢディスプレイなどのベンドモード（bend mode）またはπ−セルモードの液晶ディスプレイ、に用いることができる。さらなる用途は例えば、有機発光ダイオード（ＯＬＥＤ）またはブラウン管（ＣＲＴ）ディスプレイなどである。
【００６９】
本発明の好ましい態様においては、ねじれＡ板は、例えばWO 01-20394、GB 2,315,072に記載の方法または同様の方法により製造した重合コレステリックＬＣ材料のフィルムである。かかるフィルムは、キラルで重合可能なメソゲン性材料の層を基板上または２つの基板の間に、らせんねじれ軸が該層の平面に垂直となるように該材料をねじれの配向に揃えて塗布し、該材料を熱または化学線照射によって重合することにより得ることができる。
【００７０】
重合可能な材料は好ましくは、一つまたは二つ以上のアキラルで重合可能なメソゲン性化合物および少なくとも一つのキラル化合物を含む。キラル化合物は、例えば液晶混合物またはデバイスに用いられるキラルドーパントなどの、重合不可能なキラル化合物、重合可能なキラル非メソゲン性化合物、または重合可能なキラルメソゲン性化合物から選択することができる。
【００７１】
好ましくは、重合可能なメソゲン性材料は、一つの重合可能な官能基を有する少なくとも一つの重合可能なメソゲン、および、二つまたは三つ以上の重合可能な官能基を有する少なくとも一つの重合可能なメソゲンを含む。
【００７２】
他の好ましい様態においては、重合可能な材料は、二つまたは三つ以上の重合可能な官能基を有する複数の重合可能なメソゲン性化合物（二反応性もしくは多反応性、または二官能性もしくは多官能性の化合物）を含む。かかる混合物を重合する場合、３次元ポリマーネットワークが形成される。かかるネットワークからなる光学的リタデーションフィルムは自立的で、物理光学的性質において、高い機械的および熱的安定性と低い温度依存性を示す。
【００７３】
多官能性メソゲン性または非メソゲン性化合物の濃度を変化させることにより、ポリマーフィルムの架橋密度を容易に調節することができ、それによって、光学的リタデーションフィルムの光学的性質の温度依存性に重要なガラス遷移温度などの物理的・化学的物性、熱的および機械的安定性、または耐溶剤性などを容易に調節できる。
【００７４】
本発明に用いるアキラルまたはキラルで重合可能なメソゲン性の１、２または多反応性化合物は、それ自体が既知であって、例えばHouben-Weyl, Methoden der Organischen Chemie, Thieme-Verlag, Stuttgartなどの有機化学の標準的研究において記載されている方法により製造することができる。代表的な例は、例えばWO 93/22397、EP 0 261 712、 DE 19504224、 DE 4408171およびDE 4405316に記載されている。これらの文書に開示されている前記化合物は本発明の範囲を限定することのない、単なる例示として解釈すべきである。
【００７５】
特に有用な一反応性キラルおよびアキラルで重合可能なメソゲン性化合物の例を以下の化合物リストに示すが、これは、単に例示として解釈すべきであり、いかなる手段によっても本発明を限定せず、本発明を説明することを意図する。
【化１】
2004524568.tif 000003
【００７６】
【化２】
2004524568.tif 000004
【００７７】
有用な二反応性キラルおよびアキラルで重合可能なメソゲン性化合物の例を以下の化合物リストに示すが、これは、単に例示的と解釈すべきであり、いかなる手段によっても本発明を限定せず、本発明を説明することを意図する。
【化３】
2004524568.tif 000005
【００７８】
上記式中、Ｐは重合可能な基で、好ましくはアクリル、メタクリル、ビニル、ビニロキシ、プロペニルエーテル、エポキシまたはスチリル基であり、ｘおよびｙは互いに独立して１から１２までの数値であり、Ａは、随意に、Ｌ１または１，４−シクロヘキシレンによって一、二または三置換される１，４−フェニレンであり、ｖは０または１であり、Ｚ０は−ＣＯＯ−、−ＯＣＯ−、−ＣＨ２ＣＨ２−または単連結であり、Ｙは極性基であり、Ｒ０は非極性のアルキルまたはアルコキシ基であり、Ｔｅｒは例えばメンチルなどのテルペノイドラジカルであり、Ｃｈｏｌはコレステリル基であり、Ｌ１およびＬ２は、互いに独立して、Ｈ、Ｆ、Ｃｌ、ＣＮ、または随意の、１から７個のＣ原子を有するハロゲン化アルキル、アルコキシ、アルキルカルボニル、アルコキシカルボニル、もしくはアルコキシカルボニルオキシ基である。
【００７９】
この文脈において、用語「極性基」は、Ｆ、Ｃｌ、ＣＮ、ＮＯ２、ＯＨ、ＯＣＨ３、ＯＣＮ、ＳＣＮ、または随意の、最大４個までのＣ原子を有するフッ化カルボニルもしくはカルボキシル基、または１から４個のＣ原子を有するモノオリゴもしくはポリフッ化アルキルもしくはアルコキシ基の中から選択される基を意味する。
この文脈において、用語「非極性基」は、１個以上、好ましくは１から１２個のＣ原子を有するアルキル基または、２個以上、好ましくは２から１２個のＣ原子を有するアルコキシル基を意味する。
【００８０】
キラルで重合可能なメソゲン性材料はまた、キラルで重合可能なメソゲン性化合物に加えあるいは代替的に、一つまたは二つ以上の重合不可能なキラルドーパントを含んでよい。特に好ましいのは、高いらせんねじれ力（helical twisting power）（ ＨＴＰ）を有するキラルドーパント、特にWO 98/00428に開示されているキラルドーパントである。さらに代表的に用いられるキラルドーパントは、例えば、商業的に入手可能なＳ１０１１、Ｒ８１１、またはＣＢ１５（Ｍｅｒｃｋ  ｋＧａＡ、ダルムスタット、ドイツ）である。
【００８１】
特に好ましいのは、以下の化学式
【化４】
2004524568.tif 000006
から選択されるキラルで重合不可能なドーパントであって、
ここに示されていない（Ｒ，Ｓ）、（Ｓ，Ｒ）、（Ｒ，Ｒ）および（Ｓ，Ｓ）の光学異性体を含み、
式中、ＥおよびＦは互いに独立して、１，４−フェニレンまたはトランス−１，４−シクロヘキシレンであり、ｖは０または１であり、Ｚ０は−ＣＯＯ−、−ＯＣＯ−、−ＣＨ２ＣＨ２−または単連結であり、Ｒは１から１２個のＣ原子を有するアルキル、アルコキシまたはアルカノイル基である。
【００８２】
式ＩＩＩａの化合物およびその合成はWO 98/00428に記載されている。式ＩＩＩｂの化合物およびその合成はGB 2,328,207に記載されている。
【００８３】
上記式ＩＩＩａおよび式ＩＩＩｂのキラル化合物は非常に高いらせんねじれ力（ＨＴＰ）を示し、そのため本発明に用いられるような高度なねじれＡ板を調製するのに特に有用である。
【００８４】
重合可能なメソゲン性材料は、WO 98/12584またはGB 2,315,072に記載の方法に従って基板上に塗布され、均一な配向に揃えられ、重合され、それにより永久的に重合可能なメソゲン性材料の配向が固定される。
【００８５】
基板としては、例えばガラスもしくはクォーツシートまたはプラスチックフィルムもしくはシートを用いることができる。重合前および／または重合中および／または重合後に、塗布された混合物の上面に第二の基板を置くこともまた可能である。これらの基板は、重合後に取り外すことも、またそのままにすることもできる。化学線照射による硬化に二つの基板を用いる場合、少なくとも一つの基板は重合に用いられる照射化学線を透過するものでなければならない。等方性または複屈折性の基板を用いることができる。重合後に重合フィルムから基板を取り外さない場合は、等方性の基板を用いることが好ましい。
【００８６】
好ましくは、少なくとも一つの基板は、例えばポリエチレンテレフタレート（ＰＥＴ）などのポリエステルのフィルム、ポリビニルアルコール（ＰＶＡ）のフィルム、ポリカーボネート（ＰＣ）のフィルム、またはトリアセチルセルローズ（ＴＡＣ）のフィルム、などのプラスチック基板であり、特に好ましくは、ＰＥＴフィルムまたはＴＡＣフィルムである。複屈折性の基板としては、例えば単軸性延伸プラスチックフィルムを用いることができる。例えばＰＥＴフィルムは、Ｍｅｌｉｎｅｘの商品名でＩＣＩ社より商業的に入手可能である。
【００８７】
重合可能なメソゲン性材料は、溶媒、好ましくは有機溶媒に溶解することもできる。次に、該溶液を基板上に、例えば回転塗布法または他の既知の手法により塗布し、溶媒は重合前に蒸発させて除去する。ほとんどの場合、溶媒の蒸発を容易にするため、混合物を加熱することが好適である。
【００８８】
ねじれＡ板を調製するには、キラルで重合可能な材料の層において平面配向、すなわち、らせん軸が該層の面に実質的に垂直となるような配向を達成することが必要である。平面配向は例えば、ドクターブレードなどを用いて材料を剪断することにより達成できる。平面配向はまた、配向層、例えばラビングしたポリイミドまたはスパッタしたＳｉＯｘの層などを、少なくとも一つの基板の上に導入することによっても達成できる。
【００８９】
重合可能なメソゲン性材料の平面配向はまた、基板を直接ラビングすることによっても、すなわち追加の配向層なしに、達成することができる。これは、光学的リタデーションフィルムの製造コストを大幅に削減するため、大きな利点となる。この方法で、小さな傾斜角が容易に達成できる。
【００９０】
例えば、ラビングは、ベルベットなどのラビング用布、またはラビング用布を被せた平らな棒を用いて行うことができる。本発明の好ましい態様においては、ラビングは、少なくとも一つのラビング用ローラー、例えば基板を横切って磨く高速回転ローラーを用いて行うか、または基板を少なくとも２つのローラーの間に位置させて行い、これらの両方の場合、少なくとも一つのローラーはラビング用布によって随意にカバーされる。本発明の他の好ましい態様においては、ラビングは、好ましくはラビング用布で被覆されているローラーの周りに、基板を少なくとも部分的に一定の角度で巻きつけることにより行う。
【００９１】
低傾斜角の平面配向は、重合可能なメソゲン性材料に界面活性剤を加えることにより達成できる。好適な界面活性剤は例えばJ. Cognard、Mol. Cryst. Liq. Cryst. 78、Supplement 1, 1-77 (1981)に記載されている。特に好ましいのは、以下の式ＩＶおよびＶから選択された非イオン性フルオロアルキルアルコキシレート界面活性剤の混合物などの、非イオン性界面活性剤である。
【化５】
2004524568.tif 000007
式中、ｎは４から１２までの整数、ｘは５から１５までの整数である。これらの界面活性剤を用いれば、０°から１°の範囲、特に０°から０．５°の範囲の低傾斜角の重合フィルムを製造することができる。最善の場合には傾斜角は約０°である。
【００９２】
式ＩＶの界面活性剤はＦｌｕｒａｄ１７１（３Ｍ  Ｃｏ．）の商品名で商業的に入手可能であり、式Ｖの界面活性剤はＺｏｎｙｌ  ＦＳＮ（Ｄｕｐｏｎ）の商品名で商業的に入手可能である。
【００９３】
界面活性剤を用いる場合、重合可能なメソゲン性材料は、好ましくは５００から２５００ｐｐｍ、特に好ましくは１０００から２５００ｐｐｍ、最も好ましくは１５００から２５００ｐｐｍの界面活性剤を含む。
【００９４】
メソゲン性材料の配向は特にフィルム厚さ、基板材料の種類、および重合可能なメソゲン性材料の組成に依存する。したがって、これらのパラメータを変化させることにより、フィルムの構造、特に傾斜角およびその変化度合いなどの特定のパラメータを調節することが可能である。
【００９５】
重合可能なメソゲン性材料の重合は、該材料を熱または化学線照射にさらすことにより誘発される。化学線照射とは、ＵＶ光、ＩＲ光もしくは可視光線などの光による照射、Ｘ線もしくはガンマ線による照射、またはイオンや電子などの高エネルギー粒子による照射を意味する。重合は好ましくはＵＶ照射により行う。
【００９６】
化学線照射の線源としては、例えば単一のＵＶランプまたは１セットのＵＶランプを用いることができる。ランプ出力を「高」にして用いれば硬化時間を短縮できる。化学線照射の他の線源としては、例えばＵＶレーザー、ＩＲレーザーまたは可視光レーザーなどのレーザーである。
【００９７】
重合は、化学線の波長において吸収を示す開始剤の存在下で実施する。例えばＵＶ光線により重合する際には、ＵＶ照射のもとで分解して重合反応を開始する遊離基またはイオンを生成する光重合開始剤を用いることができる。
【００９８】
アクリレートまたはメタアクリレート基を有する重合可能なメソゲンを硬化する場合は、好ましくはラジカル光重合開始剤を用いる。ビニルおよびエポキシド基を有する重合可能なメソゲンを硬化する場合は、好ましくはカチオン性光重合開始剤を用いる。
【００９９】
加熱した際に分解して、重合反応を開始する遊離基またはイオンを生成する重合開始剤を用いることも可能である。
【０１００】
ラジカル重合のための光重合開始剤としては、例えば商業的に入手できるイルガキュア（登録商標）６５１、イルガキュア（登録商標）１８４、ダロキュア（登録商標）１１７３またはダロキュア（登録商標）４２０５（全てＣｉｂａ  Ｇｅｉｇｙ  ＡＧより）を用いることができ、カチオン性光重合の場合には、商業的に入手できるＵＶＩ６９７４（Ｕｎｉｏｎ  Ｃａｒｂｉｄｅ）を用いることができる。
【０１０１】
重合可能なメソゲン性材料は好ましくは０．０１から１０％、非常に好ましくは０．０５から５％、特に好ましくは０．１から３％の重合開始剤を含む。ＵＶ光重合開始剤、特にラジカル性ＵＶ光重合開始剤が好ましい。
【０１０２】
硬化時間は特に、重合可能なメソゲン性材料の反応性、被覆層の厚さ、重合開始剤の種類、およびＵＶランプの出力に依存する。本発明による硬化時間は好ましくは１０分以下であり、特に好ましくは５分以下、より特に好ましくは２分より短時間である。大量生産には３分以内の短い硬化時間、特に好ましくは１分以内、より特に好ましくは３０秒以内が好ましい。
【０１０３】
重合開始剤に加え、重合可能な材料はまた、例えば触媒、安定剤、連鎖移動剤、共反応モノマーまたは界面活性化合物などの、一種または二種以上の他の好適な成分を含むことができる。特に安定剤の添加は、例えば貯蔵中の重合可能な材料の不所望な自発的重合を防止するために好ましい。
【０１０４】
安定剤としては、原則として、当該技術分野にてその目的のために既知である全ての化合物を用いることができる。これらの化合物は多様な種類が商業的に入手可能である。安定剤の代表例は、４−エトキシフェノールまたはブチル化ヒドロキシトルエン（ＢＨＴ）などである。
【０１０５】
他の添加物、例えば連鎖移動剤も、本発明のポリマーフィルムの物理的特性を改善する目的で、重合可能な材料に添加することができる。例えばドデカンチオールなどの一官能性チオール化合物、またはトリメチルプロパン（３−メルカプトプロピオネート）などの多官能性チオール化合物、などの連鎖移動剤を重合可能な材料に加えると、本発明のポリマーフィルムの遊離ポリマー鎖の長さおよび／または二つの架橋の間のポリマー鎖の長さを制御できる。この連鎖移動剤の量を増加させると、得られたポリマーフィルムにおけるポリマー鎖の長さは減少する。
【０１０６】
ポリマーの架橋を増加させるために、二つまたは三つ以上の重合可能な官能基を持つ非メソゲン性材料を最大２０％まで、二官能性または多官能性重合可能なメソゲン性材料の代替として、またはそれに加え、重合可能な材料に添加することもできる。
【０１０７】
二官能性非メソゲン性モノマーの代表例は、１から２０個のＣ原子のアルキル基を有するアルキルジアクリレートまたはアルキルジメタアクリレートである。２個より多い重合可能な基を持つ非メソゲン性モノマーの代表例は、トリメチルプロパントリメタクリレートまたはペンタエリトルトールテトラクリレートである。
【０１０８】
重合可能な材料の混合物の他の好ましい態様は、１つの重合可能な官能基を持つ非メソゲン性化合物を最大７０％、好ましくは３から５０％含む。一官能性非メソゲン性モノマーの代表例は、アルキルアクリレートまたはアルキルメタクリレートである。
【０１０９】
光学的リタデーションフィルムの光学的性質を調節するために、例えば重合不能な液晶化合物を最大２０重量％まで加えることも可能である。
【０１１０】
いくつかの場合において、第二の基板を適用して、整列を補助し重合を阻害する酸素を除去するのが有利である。代替的に、硬化を不活性ガス雰囲気下で行うことも可能である。しかしながら、好適な光重合開始剤および高出力ＵＶランプを用いて標準大気下で硬化を行うことも可能である。陽イオン性光重合開始剤を用いる場合、酸素の除去は多くの場合不要であるが、水は排除すべきである。本発明の好ましい態様において、重合可能なメソゲン性材料の重合は不活性ガス雰囲気下、好ましくは窒素ガス雰囲気下で実施する。
【０１１１】
所望の分子配向を有するポリマーフィルムを得るには、重合は重合可能なメソゲン性材料の液晶相において行わねばならない。従って、好ましくは融点が低く液晶相の範囲の広い重合可能なメソゲン性化合物または混合物を用いる。かかる材料を用いることにより重合温度を低下できるので、重合プロセスがより容易となり、特に大量生産に顕著に有利である。
【０１１２】
好適な重合温度の選択は、主に重合可能な材料の透明点および、特に基板の軟化点に依存する。好ましくは重合温度は、重合可能なメソゲン性混合物の透明点より少なくとも３０°低い。
【０１１３】
１２０°Ｃより低い重合温度が好ましい。特に好ましいのは９０°Ｃより低い温度であり、より特に好ましいのは６０°Ｃ以下である。
本発明は、以下に例によりさらに説明される。
【０１１４】
例１
以下の重合可能な混合物を配合した。
【表１】
2004524568.tif 000008
【０１１５】
【化６】
2004524568.tif 000009
【０１１６】
化合物（２）はGB 2,280,445に記載されている。化合物（１）および（３）はD.J.Broer et al., Makromol.Chem. 190, 3201-3215 (1989)に記載されている方法に従って、あるいは同様の方法で調製することができる。化合物（４）はDE 195 04 224に記載されている。イルガキュア９０７（登録商標）は商業的に入手可能な光重合開始剤である（Ｃｉｂａ  ＡＧ、バーゼル、スイスより）。Ｆｌｕｏｒａｄ  ＦＣ１７１は商業的に入手可能な非イオン性フルオロカーボン系界面活性剤である（３Ｍ  Ｃｏｒｐ．）。
【０１１７】
上記混合物をトルエン／シクロヘキサノン７：３に溶解し、３３％の濃度とする。この溶液を、表面が平面配向となるよう予めラビングされたＴＡＣ基板上に塗布し、厚さ４ μｍのウェットフィルムを形成する。溶媒を蒸発させ、結果として得られるフィルムをＵＶ照射（６５ｍＷ／ｃｍ２）にさらして重合させ、コレステリックポリマーフィルムを得る。
【０１１８】
コレステリックポリマーフィルムは、EP 0 982 605に記載されているように、広帯域反射偏光子、ＱＷＦおよび直線偏光子を含むスタックにおいて、該ＱＷＦとして用いられる。図２ａは、このスタックの輝度を示す。図２ｂは、前記と同一の広帯域偏光子、従来技術による延伸ポリカーボネートの標準ＱＷＦ、および前記と同一の直線偏光子、の組合せにおける輝度を示す。例１のＱＷＦを含むスタックは、製造が容易という利点を提供しながら、従来技術のＱＷＦを含むスタックと同等の性能を有する。
本発明の一般的または特定的に記載した反応物質および／または動作条件を、前述の例中で用いたものと置き換えることにより、前述の例と同様の好結果を再現することができる。
【０１１９】
前述の記載から、当業者は、本発明の本質的な特徴を容易に確認することができ、本発明の精神および範囲から逸脱することなく、本発明に種々の変更および改変を実施して、本発明を種々の条件および使用法に適合させることができる。
【図面の簡単な説明】
【０１２０】
【図１ａ】従来技術のＱＷＦと偏光子の組合せを示す図である。
【図１ｂ】本発明によるねじれＡ板ＱＷＦと偏光子の組合せを示す図である。
【図２ａ】広帯域反射偏光子、本発明によるねじれＡ板ＱＷＦおよび偏光子を含むスタックの、輝度対視角の関係を示す図である。
【図２ｂ】広帯域反射偏光子、従来技術のＱＷＦ、および偏光子を含むスタックの、輝度対視角の関係を示す図である。
【図１ａ】
2004524568.tif 000010
【図１ｂ】
2004524568.tif 000011
【図２ａ】
2004524568.tif 000012
【図２ｂ】
2004524568.tif 000013
【国際公開パンフレット】
2004524568.tif 000014
2004524568.tif 000015
2004524568.tif 000016
2004524568.tif 000017
2004524568.tif 000018
2004524568.tif 000019
2004524568.tif 000020
2004524568.tif 000021
2004524568.tif 000022
2004524568.tif 000023
2004524568.tif 000024
2004524568.tif 000025
2004524568.tif 000026
2004524568.tif 000027
2004524568.tif 000028
2004524568.tif 000029
2004524568.tif 000030
2004524568.tif 000031
2004524568.tif 000032
2004524568.tif 000033
2004524568.tif 000034
2004524568.tif 000035
2004524568.tif 000036
2004524568.tif 000037
2004524568.tif 000038
2004524568.tif 000039
2004524568.tif 000040
2004524568.tif 000041
2004524568.tif 000042
2004524568.tif 000043
2004524568.tif 000044
2004524568.tif 000045
2004524568.tif 000046
2004524568.tif 000047
2004524568.tif 000048
2004524568.tif 000049
【国際公開パンフレット（コレクトバージョン）】
2004524568.tif 000050
【国際調査報告】
2004524568.tif 000051
2004524568.tif 000052
2004524568.tif 000053